(57)【要約】      （修正有）【課題】シガレット主流煙中のＣＯを有意に低減させると同時に、Ｃ／Ｔ比をも有意に低下させることができるタバコ充填材、およびシガレットを提供する。【解決手段】タバコ充填材は、第１の喫煙材料と第２の喫煙材料からなる混合物を含む。前記第１の喫煙材料は、ベースの喫煙材料、および前記ベースの喫煙材料に添加されたリン酸系化合物を含み、ここで前記リン酸系化合物は、前記リン酸系化合物に含まれるリンが前記ベースの喫煙材料の重量の約２〜約５％となるように前記ベースの喫煙材料に添加される。前記第２の喫煙材料は、リン酸系化合物が添加されていない喫煙材料からなる。前記第１の喫煙材料は前記混合物の２０〜６０重量％を占め、前記第２の喫煙材料は前記混合物の８０〜４０重量％を占める。【選択図】なし【特許請求の範囲】
【請求項１】
第１の喫煙材料と第２の喫煙材料からなる混合物を含み、
前記第１の喫煙材料は、ベースの喫煙材料、および前記ベースの喫煙材料に添加されたリン酸系化合物を含み、ここで前記リン酸系化合物は、前記リン酸系化合物に含まれるリンが前記ベースの喫煙材料の重量の約２〜約５％となるように前記ベースの喫煙材料に添加され、
前記第２の喫煙材料は、リン酸系化合物が添加されていない喫煙材料からなり、
前記第１の喫煙材料は前記混合物の２０〜６０重量％を占め、前記第２の喫煙材料は前記混合物の８０〜４０重量％を占める
タバコ充填材。
【請求項２】
前記ベースの喫煙材料に添加されたリン酸系化合物が、リン酸、リン酸のアルカリ金属塩、リン酸のアンモニウム塩、ピロリン酸のアルカリ金属塩およびトリポリリン酸のアルカリ金属塩からなる群の中から選ばれる請求項１に記載のタバコ充填材。
【請求項３】
前記ベースの喫煙材料に添加されたリン酸系化合物が、リン酸水素二アンモニウムである請求項１に記載のタバコ充填材。
【請求項４】
前記ベースの喫煙材料が、タバコ除骨葉刻を含む請求項１ないし３のいずれか一項に記載のタバコ充填材。
【請求項５】
第２の喫煙材料の喫煙材料が、タバコ除骨葉刻を含む請求項１〜４のいずれか一項に記載のタバコ充填材。
【請求項６】
請求項１〜５のいずれか１項に記載のタバコ充填材のロッド、および前記タバコ充填材ロッドの外周を包むシガレット巻紙を含むシガレットロッドを備えるシガレット。
【請求項７】
前記シガレットロッドの一端にフィルターを備える請求項６に記載のシガレット。
【発明の詳細な説明】
【技術分野】
【０００１】
本発明はタバコ充填材およびシガレットに関する。
【背景技術】
【０００２】
シガレットに着火して吸煙すると、シガレットに含まれるタバコ刻等のタバコ充填材は、まず熱分解してチャー（char）となり、これが酸化燃焼により灰となる。タールは、主に、熱分解時に生成し、一酸化炭素（ＣＯ）は、主に、酸化燃焼時に生成することが知られている。
【０００３】
喫煙中にシガレットから発生する一酸化炭素の量を低減させる技術がいくつか提案されている。例えば、特許文献１は、シガレット主流煙中のＣＯ量を低減させるために、タバコ刻に、アルカリ金属塩を２〜５重量％の割合で配合することを開示する。
【先行技術文献】
【特許文献】
【０００４】
【特許文献１】特開２００６−１８７２６０号公報
【発明の概要】
【発明が解決しようとする課題】
【０００５】
しかしながら、特許文献１に記載の技術を含め、シガレット主流煙中のＣＯ量を低減させる先行技術は、ＣＯ量を減少させ得るが、同時にシガレット主流煙中のタール量をも減少させ、結局タールに対する一酸化炭素の比（Ｃ／Ｔ比）を有意に低下させることができないものであることが本発明者らにより見いだされた。
【０００６】
そこで、本発明は、シガレット主流煙中のＣＯを有意に低減させると同時に、Ｃ／Ｔ比をも有意に低下させることができるタバコ充填材、およびシガレットを提供することを目的とする。
【課題を解決するための手段】
【０００７】
本発明によれば、第１の喫煙材料と第２の喫煙材料からなる混合物を含むタバコ充填材が提供される。前記第１の喫煙材料は、ベースの喫煙材料、および前記ベースの喫煙材料に添加されたリン酸系化合物を含み、ここで前記リン酸系化合物は、前記リン酸系化合物に含まれるリンが前記ベースの喫煙材料の重量の約２〜約５％となるように前記ベースの喫煙材料に添加される。前記第２の喫煙材料は、リン酸系化合物が添加されていない喫煙材料からなる。前記第１の喫煙材料は前記混合物の２０〜６０重量％を占め、前記第２の喫煙材料は前記混合物の８０〜４０重量％を占める。
タバコ充填材
【発明の効果】
【０００８】
本発明によれば、シガレット主流煙中のＣＯを有意に低減させると同時に、Ｃ／Ｔ比をも有意に低下させることができるタバコ充填材およびシガレットが提供される。
【図面の簡単な説明】
【０００９】
【図１】図１は、後述する実施例１で作製した喫煙材料のタールおよびＣＯ生成量を示す棒グラフである。
【図２】図２は、後述する実施例２で作製したシガレットのタールおよびＣＯ生成量を示す棒グラフである。
【図３】図３は、後述する実施例４で作製したシガレットのタールおよびＣＯ生成量を示す棒グラフである。
【図４】図４は、後述する実施例５で作製したシガレットの主流煙におけるＣ／Ｔ比を示す棒グラフである。
【図５】図５は、後述する実施例６で作製したシガレットの主流煙におけるＣ／Ｔ比を示す棒グラフである。
【発明を実施するための形態】
【００１０】
以下、本発明の種々の実施形態を説明する。
【００１１】
本発明のタバコ充填材は、ベースの喫煙材料と、前記ベースの喫煙材料に特定の量で添加されたリン酸系化合物とを含む第１の喫煙材料、およびリン酸系化合物を添加しない喫煙材料からなる第２の喫煙材料を含み、第１の喫煙材料と第２の喫煙材料は特定の割合で混合されている。
【００１２】
リン酸系化合物が添加されて第１の喫煙材料を提供するベースの喫煙材料は、通常のシガレットのタバコロッドを構成するタバコ充填材の１またはそれ以上の成分を含む。そのような成分には、除骨タバコ葉刻もしくは細粉、タバコ葉中骨刻、再構成タバコシート刻等が含まれる。
【００１３】
除骨タバコ葉刻は、膨化されていても、膨化されていなくてもよい。
【００１４】
再構成タバコシートは、それ自体よく知られたものであり、その製法により、圧延シート、スラリーシート、抄造シートに分類される。圧延シートは、タバコ材料の屑（タバコ葉屑、除骨タバコ刻屑、粉タバコ、中骨等）に結合剤（カルボキシメチルセルロースナトリウム、メチルセルロース、エチルセルロース、スターチ、アルギン酸ナトリウム等）、補強剤（パルプの解繊物等）、さらに必要に応じて保湿剤（プロピレングリコールとコーンシロップとの混合物）、耐水性付与剤（グリオキサール等）を加えるとともに少量の水を添加し、その混合物（原料混合物）を練り合わせ、一対のローラによりシート状に圧延し、乾燥することにより製造することができる。スラリーシートは、上記タバコ材料の屑に上記結合剤、上記補強剤さらに必要に応じて上記保湿剤、上記耐水性付与剤を加えるとともに比較的多量の水を添加してタバコ材料屑を比較的高濃度で含有するスラリーを調製し、このスラリーを支持体上にシート状に展開し、乾燥して作製することができる。さらに、抄造シートは、天然タバコ材料（タバコ葉、中骨等）を、水で抽出し、タバコ抽出液と、抽出残渣を獲得し、抽出残渣を叩解し、繊維化し、これを抄紙することによって作製することができる。上記タバコ抽出液は、これを濃縮して抄造シートに添加する。
【００１５】
リン酸系化合物は、その中に含まれるリンの量がベースの喫煙材料の重量の約２〜約５％となる量でベースの喫煙材料（例えば、タバコ材料）に添加される。
【００１６】
リン酸系化合物の例には、リン酸；リン酸一水素二アルカリ金属（例えば、リン酸一水素二ナトリウム、リン酸一水素二カリウム）、リン酸二水素一アルカリ金属（例えば、リン酸二水素一ナトリウム、リン酸二水素一カリウム）およびリン酸三アルカリ金属（例えば、リン酸三ナトリウム、リン酸三カリウム）のようなリン酸のアルカリ金属塩；リン酸二水素一アンモニウムおよびリン酸水素二アンモニウム（ＤＡＰ）のようなリン酸のアンモニウム塩；ピロリン酸二ナトリウム、ピロリン酸四ナトリウム、ピロリン酸四カリウムのようなピロリン酸のアルカリ金属塩；トリポリリン酸五ナトリウムのようなトリポリリン酸のアルカリ金属塩が含まれる。好ましいリン酸系化合物は、ＤＡＰである。リン酸系化合物は、その水溶液をベースの喫煙材料に噴霧することにより、ベースの喫煙材料に添加することができる。
【００１７】
第１の喫煙材料と混合される第２の喫煙材料は、リン酸系化合物が添加されていない喫煙材料（例えば、タバコ材料）である。そのような第２の喫煙材料には、通常のシガレットのタバコロッドを構成する喫煙材料が含まれ、例えば除骨タバコ葉刻を用いることができる。
【００１８】
第１の喫煙材料と第２の喫煙材料とは、前者が２０〜６０重量％の量で、後者が８０〜４０重量％の量で混合される（合計１００％）。
【００１９】
上記ベースの喫煙材料、および第２の喫煙材料として用いられるタバコ材料は、その品種に特に制限は無く、黄色種タバコ、バーレー種タバコ等を好適に用いることができる。
【００２０】
再び述べると、本発明のタバコ充填材は、ベースの喫煙材料と、ベースの喫煙材料に上記特定の量で添加されたリン酸系化合物とを含む第１の喫煙材料、およびリン酸系化合物を添加しない喫煙材料を含む第２の喫煙材料を含み、第１の喫煙材料と第２の喫煙材料は上記特定の割合で混合されている。本発明において、喫煙材料（タバコ材料）全体にわたって、リンが０．０２×０．２×１００（％）＝０．４％乃至０．０５×０．６×１００（％）＝３％の量となるようにリン酸系化合物を添加するものでないことに注意すべきである。本発明においては、第１の喫煙材料と、第２の喫煙材料とをできるだけ均一に混合する。
【００２１】
本発明のタバコ充填材は、第１の喫煙材料と第２の喫煙材料以外の喫煙材料（タバコ材料）を含まないが、タバコの喫味を創出するための香料を添加することができる。そのような香料は、当該分野でよく知られている。
【００２２】
以下の実施例で立証されているように、上記第１の喫煙材料と第２の喫煙材料とを混合したタバコ充填材は、リン酸アニオンを添加しないタバコ材料に比べて、タール生成量を有意に減少させないが、ＣＯ生成量を有意に減少させ、従って、Ｃ／Ｔを有意に低下させる。かくして、リン酸系化合物は、タバコ材料の熱分解を抑制しないが、熱分解により生成するチャーの酸化燃焼を抑制する難燃剤として作用するものといえる。
【００２３】
本発明のシガレットは、上記本発明のタバコ充填材のロッドと、タバコ充填材ロッドの外周を包むシガレット巻紙を含む（円柱状）シガレットロッドを備える。本発明のシガレットは、タバコ充填材として、本発明のタバコ充填材を用いる以外は通常のシガレットと同様に製造することができる。シガレット巻紙としては、通常のシガレット巻紙を用いることができる。シガレットロッドは、通常、１７ｍｍ〜２６ｍｍの円周長、および４９ｍｍ〜９０ｍｍの長さを有する。タバコ充填材は、１３０〜２３０ｍｇ／ｃｍ3の充填密度で充填することができる。シガレットロッドの基端（すなわち、吸煙方向下流端）には、チップペーパーにより通常のタバコフィルターを取り付けることができる。チップペーパーには、外部空気を取り込んで、シガレットの主流煙を希釈するために、シガレットの周方向にベンチレーション孔を穿設することができる。
【実施例】
【００２４】
以下、本発明を実施例により説明するが、本発明はそれら実施例により限定されるものではない。
【００２５】
実施例１
黄色種タバコの中骨にその重量の１０倍量の水を加え、攪拌しながら６０℃で１時間加熱した。この混合物をろ過して抽出液と、抽出残渣を得た。抽出液は、エバポレータで濃縮した。一方、抽出残渣を、ろ水度３００まで叩解し、繊維化した。得られた繊維から製紙プロセスによりシートを作製し、乾燥した。乾燥シートの坪量は６０ｇ／ｍ2であった。この乾燥シートに、上記濃縮した抽出液の全量をサイズプレスにより塗工し、再構成タバコシートを得た。
【００２６】
得られた再構成タバコシート１０ｇに対し、１０重量％濃度のＤＡＰ水溶液を１０ｍＬまたは２０ｍＬ噴霧した後、乾燥してＤＡＰを１０重量％（リン＝再構成タバコシート重量の約２．４０重量％）添加した喫煙材料シートおよびＤＡＰを２０重量％（リン＝再構成タバコシート重量の約４．７９重量％）添加した喫煙材料シートを作製した。両喫煙材料シートをそれぞれ刻み、２種類の喫煙材料刻（第１の喫煙材料）を得た。
【００２７】
空気流入端と空気流出端を備える石英管を準備した。石英管の空気流出端には、予め重量を測定しておいたガラス繊維フィルターを取り付け、さらにガスバッグを取り付けた。各喫煙材料刻１５０ｍｇをこの石英管に充填し、空気流入端から石英管に空気を１０００ｍＬ／分の流量で流しながら、各処理喫煙材料刻を石英管の外部から赤外線で加熱した。喫煙材料の昇温速度は、１０００℃／分であり、４６秒後に８００℃に到達した。その後喫煙材料刻の温度を８００℃に維持しながら５秒間空気を上記流量で流した後、加熱を停止した。加熱停止後も空気を上記流量で９秒間流した。こうして、６０秒間にわたってガスを捕集し、ガラスフィルターに粒状物質を捕捉した。
【００２８】
ついで、ガスバッグ中のガスをガスクロマトグラフ（Ａｇｉｌｅｎｔ社製Ｍｉｃｒｏ  ＧＣ  Ｍ２００Ｈ）に掛け、ＣＯ量を測定した。また、粒状物質を捕捉したフィルターの重量を測定し、その重量から、予め測定しておいたフィルターの重量を差し引いて、粒状物質の総重量を算出した。次に、粒状物質を捕集したフィルターに１０ｍＬのイソプロパノール（分析用内部標準としてキノリン、エタノールを含む）を加えて粒状物質を抽出した。その抽出液について、ＧＣ−ＦＩＤ／ＴＣＤ（Ａｇｉｌｅｎｔ社製６８９０Ｎ）を用いて、水およびニコチンの量を内部標準法により定量した。得られた水およびニコチンの重量を粒状物質の総重量から差し引いて、タール量を算出した。
【００２９】
以上の分析は、ＤＡＰを添加しなかった再構成タバコシート刻についても行った。
【００３０】
結果を図１に示す。図１において、棒グラフＡは、ＤＡＰ未添加刻の結果を示し、棒グラフＢは、ＤＡＰ１０％添加刻の結果を示し、棒グラフＣは、ＤＡＰ２０％添加刻の結果を示す。
【００３１】
図１からわかるように、ＤＡＰを添加した喫煙材料は、ＤＡＰ未添加刻に比べ、タール生成量は約２０％多かったが、ＣＯ生成量は約３０〜４０％減少した。この結果から、ＤＡＰ添加喫煙材料を、リン酸系化合物を添加しない喫煙材料と配合すると、ＣＯ生成量が有意に減少し、同時にＣ／Ｔ比も有意に減少することは自明のことである。
【００３２】
実施例２
実施例１で得たＤＡＰ１０重量％添加タバコシート刻２０重量部、４０重量部または６０重量部を、それぞれ、上記ＤＡＰを添加していない再構成タバコシートの刻８０重量部、６０重量部、または４０重量部と混合し、３種のタバコ充填材を調製した。各タバコ充填材を汎用の巻紙で手巻きし、シガレットを作製した。各シガレットにおいて、タバコ充填材の量は７３０ｍｇであり、長さは５７ｍｍであり、直径は８ｍｍであった。
【００３３】
ケンブリッジフィルタ（その重量を予め測定した）とガスバッグを装着した１０本掛けリニア型喫煙器（Ｃｅｒｕｌｅａｎ社製ＳＭ４１０）により各シガレットを喫煙させ、ケンブリッジフィルタに粒状物質を捕集し、ガスバッグに煙を捕集した。シガレットは、一回のパフ当たり、パフ時間は２秒で、パフ容量は３５ｍＬであり、パフ間隔は６０秒であった。シガレットは、シガレット先端から４９ｍｍの長さだけ燃焼させ、パス数を記録した。タバコ煙中のタール量およびＣＯ量は、実施例１に記載した通りに行い、パフ当りのタール生成量およびＣＯ生成量を算出した。なお、これらの分析は、タバコ充填材が上記ＤＡＰを添加していない再構成タバコシート刻のみを用いて同様に作製したシガレットについても行った。結果を図２に示す。図２において、棒グラフＡは、ＤＡＰ未添加シート刻だけからなるタバコ充填材を用いて作製したシガレットの結果を示し、棒グラフＢは、ＤＡＰ１０重量％添加シート刻を２０重量部配合したタバコ充填材を用いて作製したシガレットの結果を示し、棒グラフＣは、ＤＡＰ１０重量％添加シート刻を４０重量部配合したタバコ充填材を用いて作製したシガレットの結果を示し、棒グラフＤは、ＤＡＰ１０重量％添加シート刻を６０重量部配合したタバコ充填材を用いて作製したシガレットの結果を示す。
【００３４】
図２に示す結果からわかるように、リン酸系化合物無添加の刻に比べて、リン酸系化合物を添加した刻の配合量が増加するにつれてパフ当りのＣＯ量が減少するが、パフ当りのタール生成量にはほとんど変わりがない（Ｃ／Ｔ比が有意に減少する）。
【００３５】
実施例３
１０重量％濃度のＤＡＰ水溶液の代わりに、１０重量％濃度のリン酸、リン酸カリウムまたはリン酸一アンモニウムの１０重量％水溶液を用いた以外は、実施例１と同様にして再構成タバコシート刻を調製した。こうして、リン酸を１０重量％（リン＝再構成タバコシート重量の約３．２３重量％）添加した再構成タバコシート刻、リン酸カリウムを１０重量％（リン＝再構成タバコシート重量の約２．３２重量％）添加した再構成タバコシート刻、およびリン酸一アンモニウムを１０重量％（リン＝再構成タバコシート重量の約２．７５重量％）添加した再構成タバコシート刻を得た。これらリン酸系化合物添加タバコシート刻各４０重量部を、上記リン酸系化合物を添加していない再構成タバコシートの刻６０重量部と混合し、タバコ充填材を調製した。このタバコ充填材を汎用の巻紙で手巻きし、シガレットを作製した。各シガレットの仕様は実施例２と同じであった。これらシガレットについて、実施例２と同様の分析を行った。その結果、パフ当たりのＣＯ量およびタール量、並びにＣ／Ｔ比は、下記表１に示すとおりであった。表１には、ＤＡＰ１０％添加した再構成タバコシート刻を４０％配合したタバコ充填材を用いて作製したシガレットについての結果が併記されている。
【００３６】
【表１】
2014138604.tif 000002
【００３７】
表１に示す結果からわかるように、リン酸系化合物を添加した喫煙材料を含むタバコ充填材を用いて作製したシガレットは、リン酸アニオンを添加しない喫煙材料を用いて作製したシガレットに比べ、パフ当たりのＣＯ量が１０〜２０％減少した。なお、リン酸系化合物を添加した喫煙材料を含むタバコ充填材を用いて作製したシガレットのタール量は、リン酸系化合物を添加しない喫煙材料を用いて作製したシガレットのタール量に比べてほとんど減少していなかった（すなわち、Ｃ／Ｔ比が減少する）。
【００３８】
実施例４
ＤＡＰ、リン酸二水素カリウム、リン酸二水素ナトリウム、リン酸水素二カリウム、リン酸水素二ナトリウム、リン酸三カリウム、リン酸三ナトリウム、ピロリン酸四カリウム、ピロリン酸二ナトリウム、ピロリン酸四ナトリウムおよびトリポリリン酸五ナトリウムの水溶液を調製し、各水溶液を、当該リン酸系化合物に含まれるリンの量がいずれも再構成タバコシート刻の重量の３％となるように、実施例１と同様に調製した再構成タバコシートに添加し、リン酸系化合物を添加した１０種の喫煙材料シートを作製し、それぞれを刻み、１０種類のリン酸系化合物添加喫煙材料刻（第１の喫煙材料）を得た。これらリン酸系化合物添加喫煙材料刻各４０重量部を黄色種葉除骨刻６０重量部と混合し、１０種のタバコ充填材を得、それぞれを用いて実施例３と同様にしてシガレットを作製した。また、リン酸系化合物を添加しない再構成タバコシート刻を用いた以外は上記と同様にしてシガレットを作製した。これらのシガレットについて実施例２と同様の分析を行った結果、シガレット１本当たりのＣ／Ｔ比は、図３に示す通りであった。図３において、棒グラフＡは、リン酸系化合物無添加のタバコ充填材を用いて作製したシガレットの結果を、棒グラフＢは、ＤＡＰ添加シート刻を含むタバコ充填材を用いて作製したシガレットの結果を、棒グラフＣは、リン酸二水素カリウム添加シート刻を含むタバコ充填材を用いて作製したシガレットの結果を、棒グラフＤは、リン酸二水素ナトリウム添加シート刻を含むタバコ充填材を用いて作製したシガレットの結果を、棒グラフＥは、リン酸水素二カリウム添加シート刻を含むタバコ充填材を用いて作製したシガレットの結果を、棒グラフＦは、リン酸水素二ナトリウム添加シート刻を含むタバコ充填材を用いて作製したシガレットの結果を、棒グラフＧは、リン酸三カリウム添加シート刻を含むタバコ充填材を用いて作製したシガレットの結果を、棒グラフＨは、リン酸三ナトリウム添加シート刻を含むタバコ充填材を用いて作製したシガレットの結果を、棒グラフＩは、ピロリン酸四カリウム添加シート刻を含むタバコ充填材を用いて作製したシガレットの結果を、棒グラフＪは、ピロリン酸二ナトリウム添加シート刻を含むタバコ充填材を用いて作製したシガレットの結果を、棒グラフＫは、ピロリン酸四ナトリウム添加シート刻を含むタバコ充填材を用いて作製したシガレットの結果を、棒グラフＬは、トリポリリン酸五ナトリウム添加シート刻を含むタバコ充填材を用いて作製したシガレットの結果を示す。
【００３９】
図３に示すように、リン酸系化合物を添加した喫煙材料を含むタバコ充填材を用いて作製したシガレット（棒グラフＢ〜Ｌ）は、リン酸系化合物を添加しない喫煙材料を用いて作製したシガレット（棒グラフＡ）に比べ、Ｃ／Ｔ比が５〜３０％減少した。
【００４０】
実施例５
リン酸二水素カリウムを、リンとして、再構成タバコシートの重量の１．５％、３％、６％、１２％の量で添加した再構成タバコシート刻を用いた以外は実施例４と同様にシガレットを作製および分析を行った。その結果、シガレット１本当たりのＣ／Ｔ比は、図４に示す通りであった（それぞれ黒丸印で示す）。図４には、リン酸系化合物無添加の再構成タバコシート刻を４０重量部配合したタバコ充填材を用いて作製したシガレットの結果（白丸印）およびＤＡＰを再構成タバコシートの重量の３％の量で添加した再構成タバコシート刻を用いて作製したシガレットの結果（三角印）も併記されている。
【００４１】
図４に示すように、リン酸系化合物の添加量が増加するにつれ、シガレットのＣ／Ｔ比が減少する傾向が観察された。
【００４２】
実施例６
黄色種除骨葉刻に、実施例１と同様にして、ＤＡＰを１０重量％添加した。このＤＡＰ添加刻について、実施例１と同様にして、ＣＯおよびタール生成量を測定した。黄色種除骨葉刻自体（ＤＡＰ未添加）についても同様の測定を行った。結果を図５に示す。図５において、棒グラフＡは、ＤＡＰ未添加刻についての結果を示し、棒グラフＢは、ＤＡＰ添加刻についての結果を示す。
【００４３】
図５に示すように、リン酸アニオンを添加しない刻に比べ、ＤＡＰ添加刻は、タール生成量はほぼ同じであったが、ＣＯ生成量は約３０％低減した。この結果から、ＤＡＰ添加喫煙材料を、リン酸アニオンを添加しない喫煙材料と配合すると、ＣＯ生成量が有意に減少し、同時にＣ／Ｔ比も有意に減少することは自明のことである。
【図１】
2014138604.tif 000003
【図３】
2014138604.tif 000004
【図４】
2014138604.tif 000005
【図５】
2014138604.tif 000006
【図２】
2014138604.tif 000007
【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
第１の喫煙材料と第２の喫煙材料からなる混合物を含み、
前記第１の喫煙材料は、ベースの喫煙材料、および前記ベースの喫煙材料に添加されたリン酸系化合物を含み、ここで前記リン酸系化合物は、前記リン酸系化合物に含まれるリンが前記ベースの喫煙材料の重量の３〜５％となるように前記ベースの喫煙材料に添加され、前記リン酸系化合物が、リン酸水素二アンモニウムであり、
前記第２の喫煙材料は、リン酸系化合物が添加されていない喫煙材料からなり、
前記第１の喫煙材料は前記混合物の２０〜６０重量％を占め、前記第２の喫煙材料は前記混合物の８０〜４０重量％を占める
タバコ充填材。
【請求項２】
前記ベースの喫煙材料が、タバコ除骨葉刻を含む請求項１に記載のタバコ充填材。
【請求項３】
第２の喫煙材料の喫煙材料が、タバコ除骨葉刻を含む請求項１または２に記載のタバコ充填材。
【請求項４】
請求項１〜３のいずれか１項に記載のタバコ充填材のロッド、および前記タバコ充填材ロッドの外周を包むシガレット巻紙を含むシガレットロッドを備えるシガレット。
【請求項５】
前記シガレットロッドの一端にフィルターを備える請求項４に記載のシガレット。
【手続補正２】
【補正対象書類名】明細書
【補正対象項目名】００４０
【補正方法】変更
【補正の内容】
【００４０】
実施例５
リン酸二水素カリウムを、リンとして、再構成タバコシートの重量の１．５％、３％、６％、１２％の量で添加した再構成タバコシート刻を用いた以外は実施例４と同様にシガレットを作製および分析を行った。その結果、シガレット１本当たりのＣ／Ｔ比は、図４に示す通りであった（それぞれ黒丸印で示す）。図４には、リン酸系化合物無添加の再構成タバコシート刻を４０重量部配合したタバコ充填材を用いて作製したシガレットの結果（白丸印）およびＤＡＰを、リンとして、再構成タバコシートの重量の３％の量で添加した再構成タバコシート刻を４０重量部配合したタバコ充填材を用いて作製したシガレットの結果（三角印）も併記されている。
【手続補正３】
【補正対象書類名】明細書
【補正対象項目名】００４３
【補正方法】変更
【補正の内容】
【００４３】
図５に示すように、リン酸アニオンを添加しない刻に比べ、ＤＡＰ添加刻は、タール生成量はほぼ同じであったが、ＣＯ生成量は約３０％低減した。この結果から、ＤＡＰ添加喫煙材料を、リン酸アニオンを添加しない喫煙材料と配合すると、ＣＯ生成量が有意に減少し、同時にＣ／Ｔ比も有意に減少することは自明のことである。
以下に、当初の特許請求の範囲に記載していた発明を付記する。
［１］
第１の喫煙材料と第２の喫煙材料からなる混合物を含み、
前記第１の喫煙材料は、ベースの喫煙材料、および前記ベースの喫煙材料に添加されたリン酸系化合物を含み、ここで前記リン酸系化合物は、前記リン酸系化合物に含まれるリンが前記ベースの喫煙材料の重量の約２〜約５％となるように前記ベースの喫煙材料に添加され、
前記第２の喫煙材料は、リン酸系化合物が添加されていない喫煙材料からなり、
前記第１の喫煙材料は前記混合物の２０〜６０重量％を占め、前記第２の喫煙材料は前記混合物の８０〜４０重量％を占める
タバコ充填材。
［２］
前記ベースの喫煙材料に添加されたリン酸系化合物が、リン酸、リン酸のアルカリ金属塩、リン酸のアンモニウム塩、ピロリン酸のアルカリ金属塩およびトリポリリン酸のアルカリ金属塩からなる群の中から選ばれる［１］に記載のタバコ充填材。
［３］
前記ベースの喫煙材料に添加されたリン酸系化合物が、リン酸水素二アンモニウムである［１］に記載のタバコ充填材。
［４］
前記ベースの喫煙材料が、タバコ除骨葉刻を含む［１］ないし［３］のいずれか一に記載のタバコ充填材。
［５］
第２の喫煙材料の喫煙材料が、タバコ除骨葉刻を含む［１］〜［４］のいずれか一に記載のタバコ充填材。
［６］
［１］〜［５］のいずれか１に記載のタバコ充填材のロッド、および前記タバコ充填材ロッドの外周を包むシガレット巻紙を含むシガレットロッドを備えるシガレット。
［７］
前記シガレットロッドの一端にフィルターを備える［６］に記載のシガレット。